본 발명은 금속 도핑 처리 또는 산 처리된 탄소나노튜브 섬유; 및 상기 탄소나노튜브 섬유에 코팅된 전도성 고분자;를 포함하는 탄소나노튜브 섬유 기반 열전소재를 제공한다. 본 발명에 따른 열전소재는 적절한 농도의 산 처리 또는 도핑 처리 및 전도성 고분자 코팅을 통해, 열전특성이 현저히 향상된 효과가 있다. 또한, 본 발명은 탄소나노튜브 섬유를 금속 도핑 처리하는 단계(단계 1); 및 상기 단계 1이 수행된 탄소나노튜브에 전도성 고분자를 도포하는 단계(단계 2);를 포함하는 탄소나노튜브 기반 탄소나노튜브 섬유 기반 열전소재 제조방법을 제공한다. 본 발명에 따른 열전소재 제조방법은 기판이 없이도 다양한 형태 및 크기 모양의 열전소자에 적용할 수 있는 열전소재를 제조할 수 있는 장점이 있다.
주어진 문장을 읽고 간략하게 요약해주세요.

문장: 
[ 발명의 명칭 ]
열전소재 및 이의 제조방법Thermoelectric material and preparation method thereof
[ 기술분야 ]
본 발명은 열전소재 및 이의 제조방법에 관한 것으로, 금속 도핑 처리 또는 산 처리된 탄소나노튜브 섬유 및 상기 탄소나노튜브 섬유에 코팅된 전도성 고분자를 포함하는 열전소재 및 이의 제조방법에 관한 것이다.
[ 배경기술 ]
열전현상은 열과 전기 사이의 가역적, 직접적인 에너지 변환 현상을 의미하며, 재료 내부에서 전자와 정공의 이동이 발생하는 현상으로 물질에 가해지는 온도차에 의한 전기에너지 발생현상(Seebeck 효과) 및 역으로 외부에서 부하되는 전기 에너지에 의해 발생하는 물질의 발열현상 또는 흡열현상(Peltier 효과)을 말한다. 열전을 이용할 경우, 산업 폐열, 자연열, 체열 등과 같은 다양한 열원을 이용한 전력생산이 가능할 뿐만 아니라 정밀, 급속 냉각 등이 가능한 미래형 친환경 에너지 변환이 가능하다. 또한, 이를 이용한 열전소자는 열에너지를 전기에너지로, 전기에너지를 열에너지로 직접 변환하는데 사용되며 에너지를 절감할 수 있어 시대적 요구에 가장 잘 부응하는 기술이다. 열전소재 및 소자에 관한 연구는 1950년대부터 발전을 거듭하여 불과 수년 사이에 열전성능이 기존의 것에 비해 2~3배 정도 높은 재료들이 개발되었고 재료로는 Bi-Te, Pb-Te, Si-Ge 및 Fe-Si계 합금을 기본으로 하는 재료가 가장 널리 이용되었다. 하지만 이들 열전재료의 에너지 변환효율을 나타내는 열전성능지수는 상온에서 1 이하의 값을 보여 왔으며 이를 통하여 얻을 수 있는 최대 냉각효율은 약 8%로 다양한 전자기기에의 사용은 한계가 있었다. 1960년대 이후로도 열전성능지수의 향상은 기술적으로 한계가 있었지만, 이후 나노 기술의 발달로 열전성능지수의 세 가지 변수를 따로 분리시켜 독립적으로 조절이 가능하게 되어 2000년대 들어 열전성능지수를 크게 향상시킬 수 있었다. 2000년대 접어들면서 열전소재로 Bi2Te3, PbTe, ZnSb3, SiGe, BeSi2, MSb3(M=Co, Rb, In), CoFe3Sb, Ba8Si46, NaCo2Ox, CaCo4O9 등의 화합물 반도체에서 세라믹에 이르는 다양한 재료가 연구되고 있으며 최근 들어서는 이들을 소재로 한 초격자 제조, 포논 유리 전자격자(phonon glass- electron crystal)에 의한 열전도도 저하구조, 강산란 전자계, 저차원 구조의 이용, 중페르미온(heavy fermion) 등 구조제어 기술이 제안되어, 열전성능지수를 연속적으로 향상시키는 성과를 내고 있다.대부분의 효율이 좋은 열전소자들은 앞에서 언급한 희귀 원소들을 포함한 무기소재를 이용하여 제작하고 있어, 높은 가격, 취성(brittleness), 대면적 제작의 어려움, 즉 산업화 기술로써의 활용에 어려운 측면이 있다. 이에 반해 유기소재는 무기소재에 비해 가격이 저렴하고, 대면적으로 제작이 가능하며, 높은 인성(toughness), 탄성(elasticity) 및 낮은 열전도도를 가지고 있다. 또한 용액 공정의 적용으로 공정 비용을 줄이 수 있고, 다양한 유/무기소재와 혼합할 수 있어 최근에는 유기소재를 이용한 열전소자에 관련된 연구가 활발히 이루어지고 있다.대부분의 유기 고분자들이 절연특성을 갖는 것과 달리 전도성 고분자는 전기를 통하게 할 수 있는 전도도를 갖는 유기 고분자이며, 금속과 동등한 전도도를 갖거나 반도체 특성을 나타낼 수 있다. 따라서 열전성능을 평가할 때 중요한 요소 중 하나인 전기전도도가 금속 또는 반도체 수준의 값을 갖는 전도성 고분자는 아주 좋은 열전재료가 될 수 있다. 특히, 폴리피롤(polypyrrole), 폴리아닐린(polyaniline, PANi), 폴리카바졸(polycarbazole), 폴리티오펜(polythiophene), 폴리(3,4-에틸렌디옥시티오펜)(PEDOT), 폴리(3,4-에틸렌디옥시티오펜):폴리(4-스티렌 설포네이트)(PSS) 등과 같은 전도성 고분자의 열전특성은 많은 연구자들의 관심을 받고 있지만 여전히 무기 소재에 비해 전기전도도가 많이 낮기 때문에 고효율 열전소자를 제작함에 있어 한계가 되고 있다. 열전성능지수(figure of merit, Z 또는 ZT)는 온도차에 따른 기전력(제벡계수), 열전도도, 전기전도도와 같은 세 가지 변수에 의해 결정되고, Z= a2·s/κ로 표현된다. 여기서, 상기 Z는 성능지수(1/K), a는 제벡계수(V/K), s는 전기전도도(S/cm), κ는 열전도도(W/mK), T는 절대온도(K)를 나타낸다. 일반적으로 제벡계수와 전기전도도는 큰 값을 나타내고, 열전도도는 낮은 값을 가지는 열전소재가 열전성능지수가 높으며 열전현상에 의한 에너지 변환효율이 높다. 따라서 전도성 고분자의 전기 전도도와 제벡계수를 높이기 위한 연구가 다양한 방법으로 진행되고 있으며, 이를 이용하여 열전소자를 제작하고, 열전소자의 열전 성능을 향상시키기 위한 연구 또한 활발히 이루어지고 있다(대한민국 공개특허 제10-2014-0095199호). 이와 관련하여, 전도성 고분자 용액에 전기전도도가 우수한 탄소나노튜브(CNT) 및 그래핀과 같은 탄소소재를 첨가하고, 이를 하이드라진(hydrazine) 용액을 이용하여 화학적 처리를 함으로써 고분자/탄소 복합 소재의 전기 전도도를 향상시키는 연구가 활발히 진행되고 있다. 이러한 방법들을 통해 수 S/cm의 전기전도도를 가지는 전도성 고분자를 수백 S/cm의 전기전도도 수준으로 향상시키는 결과도 보고되고 있다. 최근에 이러한 고분자/탄소 복합소재의 열전특성을 무기소재와 같은 수준으로 향상시키기 위해 동시중합(in-situ polymerization)을 이용하여 탄소나노튜브 위에 정렬된 폴리아닐린 고분자를 형성하여 고분자의 전하이동도가 향상됨으로 전기전도도 및 제벡계수가 향상된 탄소나노튜브/폴리아닐린 복합 열전소재가 보고되었다.이와 같이 종래에 전도성 고분자의 열전특성을 향상시키기 위하여 탄소소재를 전도성 고분자에 첨가하는 연구는 많이 진행되었으며, 이때 첨가되는 탄소소재는 고분자 기지에 균일하게 분산되어 있어야 하고, 또한 높은 전도성을 나타내기 위해서는 첨가된 탄소소재들이 적절하게 연결되어 있어야 한다. 그러나 기존의 연구 방법으로 제작된 고분자/탄소 복합소재는 고온 노출에 의해 카본물질이 서로 뭉치게 되고, 이로 인하여 복합소재의 전기전도도가 급격하게 떨어져 열전특성을 향상하기에는 한계가 있다. 이에 본 발명자들은 열전특성이 향상된 열전소재를 제조하기 위해 고분자 기지에 탄소소재를 첨가하는 기존 방법을 개선하는 방안에 대해 연구하던 중, 산 처리 혹은 도핑 공정을 이용하여 다공성 탄소나노튜브 섬유의 전기전도도를 향상시키고, 이후 다공성 탄소나노튜브 섬유 표면에 유기 고분자소재를 코팅하여 열전특성을 효율적으로 향상시킬 수 있는 열전소재 제조방법을 개발하고, 본 발명을 완성하였다.
[ 선행기술문헌 ]

[ 특허문헌 ]
대한민국 공개특허 제10-2014-0095199호
[ 발명의 개요 ]

[ 해결하려는 과제 ]
본 발명의 목적은 열전특성이 향상된 열전소재 및 이의 제조방법을 제공하는 데 있다.
[ 과제의 해결 수단 ]
상기 목적을 달성하기 위하여, 본 발명은금속 도핑 처리된 탄소나노튜브 섬유; 및상기 탄소나노튜브 섬유에 코팅된 전도성 고분자;를 포함하는 열전소재를 제공한다.또한, 본 발명은산 처리된 탄소나노튜브 섬유; 및상기 탄소나노튜브 섬유에 코팅된 전도성 고분자;를 포함하는 열전소재를 제공한다.나아가, 본 발명은탄소나노튜브 섬유를 금속 도핑 처리하는 단계(단계 1); 및상기 단계 1이 수행된 탄소나노튜브에 전도성 고분자를 도포하는 단계(단계 2);를 포함하는 탄소나노튜브 기반 열전소재 제조방법을 제공한다.더욱 나아가, 본 발명은탄소나노튜브 섬유를 산 처리하는 단계(단계 a); 및상기 단계 1이 수행된 탄소나노튜브에 전도성 고분자를 도포하는 단계(단계 b);를 포함하는 탄소나노튜브 기반 열전소재 제조방법을 제공한다.더욱이, 본 발명은상기의 열전소재를 포함하는 열전소자를 제공한다.
[ 발명의 효과 ]
본 발명에 따른 열전소재는 적절한 농도의 산 처리 또는 도핑 처리 및 전도성 고분자 코팅을 통해, 열전특성이 현저히 향상된 효과가 있다.또한, 본 발명에 따른 열전소재 제조방법은 기판이 없이도 다양한 형태 및 크기 모양의 열전소자에 적용할 수 있는 열전소재를 제조할 수 있는 장점이 있다.
[ 도면의 간단한 설명 ]
도 1은 본 발명에 따른 열전소재를 포함하는 열전소자의 일례를 나타내는 모식도이고,도 2는 본 발명에 따른 실시예 2, 실시예 10, 실시예 11 및 비교예 9의 제백 계수, 전기전도도, 열전도도 및 열전성능지수를 나타내는 그래프이다. 
[ 발명을 실시하기 위한 구체적인 내용 ]
이하, 본 발명의 바람직한 실시 형태들을 다음과 같이 설명한다. 그러나, 본 발명의 실시 형태는 여러 가지 다른 형태로 변형될 수 있으며, 본 발명의 범위가 이하 설명하는 실시 형태로 한정되는 것은 아니다. 또한, 본 발명의 실시 형태는 당해 기술분야에서 평균적인 지식을 가진 자에게 본 발명을 더욱 완전하게 설명하기 위해서 제공되는 것이다. 덧붙여, 명세서 전체에서 어떤 구성요소를 "포함"한다는 것은 특별히 반대되는 기재가 없는 한 다른 구성요소를 제외하는 것이 아니라 다른 구성요소를 더 포함할 수 있다는 것을 의미한다.열전소재 중 전도성 고분자의 열전특성을 향상시키기 위한 많은 연구들이 진 진행되었으나, 전도성이 우수한 탄소소재를 전도성 고분자에 첨가하여 열전특성을 향상시키기 위해서는 탄소소재가 고분자 기지에 균일하게 분산되어야 하며, 첨가 되는 탄소소재의 양을 미세하게 조절해야 한다는 어려움이 있고, 탄소소재의 특성에 따른 균일한 박막 형성에 있어 한계가 있다.이에, 본 발명에서는 탄소나노튜브 섬유에 산처리 또는 금속 도핑 처리를 하여 전기전도도를 향상시키고, 탄소나노튜브 섬유의 표면을 전도성 고분자로 코팅하여 열전도도를 감소시켜, 열전특성이 향상된 열전소재를 제공하고자 한다.본 발명은금속 도핑 처리된 탄소나노튜브 섬유; 및상기 탄소나노튜브 섬유에 코팅된 전도성 고분자;를 포함하는 탄소나노튜브 섬유 기반 열전소재를 제공한다.이하, 본 발명에 따른 탄소나노튜브 섬유 기반 열전소재에 대하여 상세히 설명한다.먼저, 본 발명에 따른 탄소나노튜브 섬유 기반 열전소재에 있어서, 상기 금속 도핑 처리는 금, 은, 팔라듐, 백금, 니켈 및 크롬 등의 금속을 사용하여 수행될 수 있으나, 환원전위가 높은 금속이라면 이에 제한하는 것은 아니다.상기 금속 도핑 처리는 금속 이온을 포함하는 용액에 상기 탄소나노튜브 섬유를 침지(dipping)시켜 수행될 수 있으나, 이에 제한하는 것은 아니다.상기 금속 이온을 포함하는 용액의 금속 이온 농도는 0.5 mM 내지 20 mM일 수 있고, 0.7 mM 내지 18 mM일 수 있고, 0.9 mM 내지 16 mM일 수 있고, 1.0 mM 내지 15 mM일 수 있으며, 바람직하게는 1.0 mM 내지 10 mM일 수 있다.이때, 상기 금속 이온의 농도가 0.5 mM 미만이라면 상기 탄소나노튜브 섬유의 전기전도도 향상이 효과적이지 못할 수 있고, 상기 금속 이온의 농도가 20 mM 이상이라면 상기 탄소나노튜브 섬유의 열전도도가 과다하게 높아져 열전특성이 현저하게 감소될 우려가 있다.다음으로, 본 발명에 따른 탄소나노튜브 섬유 기반 열전소재에 있어서, 상기 탄소나노튜브 섬유는 직접 방사법(direct spinning), 응고방사법(coagulation spinning), 액정방사법(liquid-crystalline spinning), 브러쉬 방사법(brush spinning) 등의 방법을 통해 제조될 수 있고, 직접 방사법(direct spinning)을 통해 제조된 것이 바람직하다.또한, 상기 탄소나노튜브 섬유는 다공성 형태인 것이 바람직하다.다음으로, 본 발명에 따른 탄소나노튜브 섬유 기반 열전소재에 있어서, 상기 전도성 고분자는 폴리피롤(polypyrrole), 폴리아닐린(polyaniline), 폴리카바졸(polycarbazole), 폴리티오펜(polythiophene), 폴리(3-헥실티오펜)(P3HT), 폴리(3,4-에틸렌디옥시티오펜)(PEDOT) 및 폴리(3,4-에틸렌디옥시티오펜)(PEDOT):폴리(스티렌 설포네이트)(PSS)등을 사용할 수 있고, 상기 전도성 고분자들과 무기재료의 혼합물 형태도 사용할 수 있으나, 상기 탄소나노튜브 섬유에 정렬된 형태로 코팅되는 전도성 고분자 또는 혼합물이라면 이에 제한하는 것은 아니다. 상기 전도성 고분자는 상기 금속 도핑 처리된 탄소나노튜브 섬유에 코팅됨으로써 상기 탄소나노튜브 섬유의 열전도도를 감소시키고, 전기전도도는 소폭 감소시켜, 최종적으로는 열전특성을 향상시킬 수 있다.또한, 본 발명은산 처리된 탄소나노튜브 섬유; 및상기 탄소나노튜브 섬유에 코팅된 전도성 고분자;를 포함하는 탄소나노튜브 섬유 기반 열전소재를 제공한다.이하, 본 발명에 따른 탄소나노튜브 섬유 기반 열전소재에 대하여 상세히 설명한다.먼저, 본 발명에 따른 탄소나노튜브 섬유 기반 열전소재에 있어서, 상기 산 처리는 황산, 질산, 염산, 초산, 아세트산 및 이들의 조합을 사용하여 수행될 수 있고, 상기 산의 농도는 50 % 내지 98 %일 수 있고, 55 % 내지 97 %일 수 있고, 60 % 내지 95 %일 수 있으나, 이에 제한하는 것은 아니다.이때, 산의 농도가 50 % 미만이라면 도핑효과가 저하되는 문제가 발생할 수 있다.또한, 상기 산 처리는 황산 및 질산을 5 내지 9 : 3의 체적비로 혼합한 산을 사용할 수 있고, 6 내지 8 : 3의 체적비로 혼합한 산을 사용할 수 있으며, 바람직하게는 7 : 3의 체적비로 혼합한 산을 사용할 수 있다.다음으로, 본 발명에 따른 탄소나노튜브 섬유 기반 열전소재에 있어서, 상기 탄소나노튜브 섬유는 직접 방사법(direct spinning), 응고방사법(coagulation spinning), 액정방사법(liquid-crystalline spinning), 브러쉬 방사법(brush spinning) 등의 방법을 통해 제조될 수 있고, 직접 방사법(direct spinning)을 통해 제조된 것이 바람직하다.또한, 상기 탄소나노튜브 섬유는 다공성 형태인 것이 바람직하다.다음으로, 본 발명에 따른 탄소나노튜브 섬유 기반 열전소재에 있어서, 상기 전도성 고분자는 폴리피롤(polypyrrole), 폴리아닐린(polyaniline), 폴리카바졸(polycarbazole), 폴리티오펜(polythiophene), 폴리(3-헥실티오펜)(P3HT), 폴리(3,4-에틸렌디옥시티오펜)(PEDOT) 및 폴리(3,4-에틸렌디옥시티오펜)(PEDOT):폴리(스티렌 설포네이트)(PSS)등을 사용할 수 있고, 상기 전도성 고분자들과 무기재료의 혼합물 형태도 사용할 수 있으나, 상기 탄소나노튜브 섬유에 정렬된 형태로 코팅되는 전도성 고분자 또는 혼합물이라면 이에 제한하는 것은 아니다. 상기 전도성 고분자는 상기 금속 도핑 처리된 탄소나노튜브 섬유에 코팅됨으로써 상기 탄소나노튜브 섬유의 열전도도를 감소시키고, 전기전도도는 소폭 감소시켜, 최종적으로는 열전특성을 향상시킬 수 있다.열전소재의 열전성능지수(figure of merit, Z 또는 ZT)는 온도차에 따른 기전력(제벡계수), 열전도도, 전기전도도에 의해 결정되고, Z= a2·s/κ로 표현된다. 여기서, 상기 Z는 성능지수(1/K), a는 제벡계수(V/K), s는 전기전도도(Om), κ는 열전도도(W/mK), T는 절대온도(K)를 나타낸다. 일반적으로 제벡계수와 전기전도도가 크고, 열전도도가 낮을수록 열전반도체의 성능지수는 높게 되어 열전현상에 의한 에너지 변환효율이 향상된다. 본 발명에 따른 탄소나노튜브 섬유 기반 열전소재는 적절한 농도의 산 처리 또는 금속 도핑 처리를 통해 전기전도도가 향상됨과 동시에, 고분자 코팅을 통해 제벡계수를 향상시키고 열전도도를 낮출 수 있어, 높은 열전성능을 나타낼 수 있다.나아가, 본 발명은탄소나노튜브 섬유를 금속 도핑 처리하는 단계(단계 1); 및상기 단계 1이 수행된 탄소나노튜브에 전도성 고분자를 도포하는 단계(단계 2);를 포함하는 탄소나노튜브 기반 탄소나노튜브 섬유 기반 열전소재 제조방법을 제공한다.이하, 본 발명에 따른 탄소나노튜브 섬유 기반 열전소재 재조방법에 대해 상세히 설명한다.먼저, 본 발명에 따른 탄소나노튜브 섬유 기반 열전소재 제조방법에 있어서, 상기 단계 1은 탄소나노튜브 섬유를 금속 도핑 처리하는 단계이다.상기 단계 1의 탄소나노튜브는 섬유는 직접 방사법(direct spinning), 응고방사법(coagulation spinning), 액정방사법(liquid-crystalline spinning), 브러쉬 방사법(brush spinning) 등의 방법을 통해 제조될 수 있고, 직접 방사법(direct spinning)을 통해 제조된 것이 바람직하다.또한, 상기 단계 1의 탄소나노튜브 섬유는 다공성 형태인 것이 바람직하다.상기 단계 1의 금속 도핑 처리는 금, 은, 팔라듐, 백금, 니켈 및 크롬 등의 금속을 사용하여 수행될 수 있으나, 환원전위가 높은 금속이라면 이에 제한하는 것은 아니다. 상기 단계 1의 금속 도핑 처리는 금속 이온을 포함하는 용액에 상기 탄소나노튜브 섬유를 침지(dipping)시켜 수행될 수 있으나, 이에 제한하는 것은 아니다.상기 금속 이온을 포함하는 용액의 금속 이온 농도는 0.5 mM 내지 20 mM일 수 있고, 0.7 mM 내지 18 mM일 수 있고, 0.9 mM 내지 16 mM일 수 있고, 1.0 mM 내지 15 mM일 수 있으며, 바람직하게는 1.0 mM 내지 10 mM일 수 있다.이때, 상기 금속 이온의 농도가 0.5 mM 미만이라면 상기 탄소나노튜브 섬유의 전기전도도 향상이 효과적이지 못할 수 있고, 상기 금속 이온의 농도가 20 mM 이상이라면 상기 탄소나노튜브 섬유의 열전도도가 과다하게 높아져 열전특성이 현저하게 감소될 우려가 있다.다음으로, 본 발명에 따른 탄소나노튜브 섬유 기반 열전소재 제조방법에 있어서, 상기 단계 2는 상기 단계 1이 수행된 탄소나노튜브에 전도성 고분자를 도포하는 단계이다.상기 단계 2의 전도성 고분자는 폴리피롤(polypyrrole), 폴리아닐린(polyaniline), 폴리카바졸(polycarbazole), 폴리티오펜(polythiophene), 폴리(3-헥실티오펜)(P3HT), 폴리(3,4-에틸렌디옥시티오펜)(PEDOT) 및 폴리(3,4-에틸렌디옥시티오펜)(PEDOT):폴리(스티렌 설포네이트)(PSS)등을 사용할 수 있고, 상기 전도성 고분자들과 무기재료의 혼합물 형태도 사용할 수 있으나, 상기 탄소나노튜브 섬유에 정렬된 형태로 코팅되는 전도성 고분자 또는 혼합물이라면 이에 제한하는 것은 아니다. 상기 단계 2의 전도성 고분자는 상기 단계 1에서 금속 도핑 처리된 탄소나노튜브 섬유에 코팅됨으로써 상기 탄소나노튜브 섬유의 열전도도를 감소시키고, 전기전도도는 소폭 감소시켜, 최종적으로는 열전특성을 향상시킬 수 있다.이때, 상기 단계 2의 전도성 고분자를 코팅하는 방법은 스핀(spin) 코팅, 롤(roll) 코팅, 스프레이 코팅, 딥(dip) 코팅, 플로(flow) 코팅, 닥터 블레이드(doctor blade), 디스펜싱(dispensing), 잉크젯 프린팅, 옵셋 프린팅, 스크린 프린팅, 패드(pad) 프린팅, 그라비아 프린팅, 플렉소(flexography) 프린팅, 스텐실 프린팅, 및 임프린팅(imprinting) 등을 사용할 수 있고, 바람직하게는 진공 여과기를 이용한 임베딩(imbedding) 코팅을 사용할 수 있다.다음으로, 본 발명에 따른 열전소재 제조방법은 상기 단계 2에서 제조된 열전소재를 세척하고 건조하는 단계(단계 3c);를 더 포함할 수 있다.이때, 상기 단계 2에서 제조된 열전소재를 증류수, 1,2-디클로로벤젠(1,2-dichlorobenzene, ODCB), m-크레졸(m-cresol), 메탄올(methanol) 등을 사용하여 세척할 수 있으나, 이에 제한하는 것은 아니다.또한, 상기 세척이 수행된 열전소재를 100 ℃ 내지 140 ℃의 온도에서 5 분 내지 20 분 동안 열처리를 수행할 수 있으나, 이에 제한하는 것은 아니다.더욱 나아가, 본 발명은탄소나노튜브 섬유를 산 처리하는 단계(단계 a); 및상기 단계 1이 수행된 탄소나노튜브에 전도성 고분자를 도포하는 단계(단계 b);를 포함하는 탄소나노튜브 기반 탄소나노튜브 섬유 기반 열전소재 제조방법을 제공한다.이하, 본 발명에 따른 탄소나노튜브 섬유 기반 열전소재 제조방법에 대해 상세히 설명한다.먼저, 본 발명에 따른 탄소나노튜브 섬유 기반 열전소재 제조방법에 있어서, 상기 단계 a의 산 처리는 황산, 질산, 염산, 초산, 아세트산 및 이들의 조합을 사용하여 수행될 수 있고, 상기 산의 농도는 50 % 내지 98 %일 수 있고, 55 % 내지 97 %일 수 있고, 60 % 내지 95 %일 수 있으나, 이에 제한하는 것은 아니다.이때, 상기 산의 농도가 50 % 미만이라면 도핑효과가 저하되는 문제가 발생할 수 있다.또한, 상기 단계 a의 산 처리는 황산 및 질산을 5 내지 9 : 3의 체적비로 혼합한 산을 사용할 수 있고, 6 내지 8 : 3의 체적비로 혼합한 산을 사용할 수 있으며, 바람직하게는 7 : 3의 체적비로 혼합한 산을 사용할 수 있다.다음으로, 본 발명에 따른 탄소나노튜브 섬유 기반 열전소재 제조방법에 있어서, 상기 단계 a의 탄소나노튜브 섬유는 직접 방사법(direct spinning), 응고방사법(coagulation spinning), 액정방사법(liquid-crystalline spinning), 브러쉬 방사법(brush spinning) 등의 방법을 통해 제조될 수 있고, 직접 방사법(direct spinning)을 통해 제조된 것이 바람직하다.또한, 상기 단계 a의 탄소나노튜브 섬유는 다공성 형태인 것이 바람직하다.다음으로, 본 발명에 따른 탄소나노튜브 섬유 기반 열전소재 제조방법에 있어서, 상기 단계 b의 전도성 고분자는 폴리피롤(polypyrrole), 폴리아닐린(polyaniline), 폴리카바졸(polycarbazole), 폴리티오펜(polythiophene), 폴리(3-헥실티오펜)(P3HT), 폴리(3,4-에틸렌디옥시티오펜)(PEDOT) 및 폴리(3,4-에틸렌디옥시티오펜)(PEDOT):폴리(스티렌 설포네이트)(PSS)등을 사용할 수 있고, 상기 전도성 고분자들과 무기재료의 혼합물 형태도 사용할 수 있으나, 상기 탄소나노튜브 섬유에 정렬된 형태로 코팅되는 전도성 고분자 또는 혼합물이라면 이에 제한하는 것은 아니다. 상기 단계 b의 전도성 고분자는 상기 단계 a에서 산 처리된 탄소나노튜브 섬유에 코팅됨으로써 상기 탄소나노튜브 섬유의 열전도도를 감소시키고, 전기전도도는 소폭 감소시켜, 최종적으로는 열전특성을 향상시킬 수 있다.이때, 상기 단계 b의 전도성 고분자를 코팅하는 방법은 스핀(spin) 코팅, 롤(roll) 코팅, 스프레이 코팅, 딥(dip) 코팅, 플로(flow) 코팅, 닥터 블레이드(doctor blade), 디스펜싱(dispensing), 잉크젯 프린팅, 옵셋 프린팅, 스크린 프린팅, 패드(pad) 프린팅, 그라비아 프린팅, 플렉소(flexography) 프린팅, 스텐실 프린팅, 및 임프린팅(imprinting) 등을 사용할 수 있고, 바람직하게는 진공 여과기를 이용한 임베딩(imbedding) 코팅을 사용할 수 있다.다음으로, 본 발명에 따른 열전소재 제조방법은 상기 단계 b에서 제조된 열전소재를 세척하고 건조하는 단계(단계 3c);를 더 포함할 수 있다.이때, 상기 단계 b에서 제조된 열전소재를 증류수, 1,2-디클로로벤젠(1,2-dichlorobenzene, ODCB), m-크레졸(m-cresol), 메탄올(methanol) 등을 사용하여 세척할 수 있으나, 이에 제한하는 것은 아니다.또한, 상기 세척이 수행된 열전소재를 100 ℃ 내지 140 ℃의 온도에서 5 분 내지 20 분 동안 열처리를 수행할 수 있으나, 이에 제한하는 것은 아니다.따라서, 본 발명에 따른 탄소나노튜브 섬유 기반 열전소재 제조방법은 기판의 구비 없이, 다양한 형태 및 크기 모양의 열전소자에 적용 가능한 열전소재를 제조할 수 있는 장점이 있고, 적절한 농도의 산 처리 또는 금속 도핑 처리를 통해 전기전도도가 향상됨과 동시에, 고분자 코팅을 통해 제벡계수를 향상시키고 열전도도를 낮출 수 있어, 높은 열전성능을 나타낼 수 있는 열전소재를 제조할 수 있다.더욱이, 본 발명은상기의 열전소재를 포함하는 열전소자를 제공한다.상기 열전소자는금속 도핑 처리되고, 전도성 고분자가 코팅된 탄소나노튜브 섬유 기반 열전소재; 및 상기 열전소재의 상부 또는 하부에 구비되는 전극;을 포함하는 열전소자일 수 있다.또한, 상기 열전소자는산 처리되고, 전도성 고분자가 코팅된 탄소나노튜브 섬유 기반 열전소재; 및 상기 열전소재의 상부 또는 하부에 구비되는 전극;을 포함하는 열전소자일 수 있다.이때, 본 발명에 따른 열전소자의 일례를 도 1에 나타내었다.도 1에 도시한 바와 같이, 기판 상에 형성된 필름 형상의 열전소재를 일정한 폭과 넓이로 패턴화한 후, 상기 열전소재 상부에 실버페이스트를 도포하여 전극이 적층된 열전소자를 제조할 수 있다.이하, 하기 실시예 및 실험예에 의하여 본 발명을 상세히 설명한다.단, 하기 실시예 및 실험예는 본 발명을 예시하는 것일 뿐, 발명의 범위가 실시예 및 실험예에 의해서 한정되는 것은 아니다.003c#실시예 1003e# 금속 도핑 처리된 탄소나노튜브 섬유 1단계 1 : 직접 방사법(direct spinning)으로 제조된 다공성 탄소나노튜브를 필름 형태로 구비하고, 상기 탄소나노튜브 섬유를 1 mM 농도의 금 이온을 포함하는 용액에 10 분 동안 침지시켜 금 도핑 처리를 수행한 뒤, 증류수를 이용하여 세척하고 질소 분위기에서 1 시간 동안 건조시켜 금 도핑 처리된 다공성 탄소나노튜브 섬유를 제조하였다.003c#실시예 2003e# 금속 도핑 처리된 탄소나노튜브 섬유 2상기 실시예 1에서 금 이온 용액의 금 이온 농도를 2 mM로 변경한 것을 제외하고, 상기 실시예 1과 동일하게 수행하여 금 도핑 처리된 다공성 탄소나노튜브 섬유를 제조하였다.003c#실시예 3003e# 금속 도핑 처리된 탄소나노튜브 섬유 3상기 실시예 1에서 금 이온 용액의 금 이온 농도를 5 mM로 변경한 것을 제외하고, 상기 실시예 1과 동일하게 수행하여 금 도핑 처리된 다공성 탄소나노튜브 섬유를 제조하였다.003c#실시예 4003e# 금속 도핑 처리된 탄소나노튜브 섬유 4상기 실시예 1에서 금 이온 용액의 금 이온 농도를 10 mM로 변경한 것을 제외하고, 상기 실시예 1과 동일하게 수행하여 금 도핑 처리된 다공성 탄소나노튜브 섬유를 제조하였다.003c#실시예 5003e# 금속 도핑 처리된 탄소나노튜브 섬유 5상기 실시예 1에서 금 이온을 포함하는 용액 대신, 2 mM 농도의 은 이온을 포함하는 용액으로 변경한 것을 제외하고, 상기 실시예 1과 동일하게 수행하여 은 도핑 처리된 다공성 탄소나노튜브 섬유를 제조하였다.003c#실시예 6003e# 금속 도핑 처리된 탄소나노튜브 섬유 6상기 실시예 1에서 금 이온을 포함하는 용액 대신, 2 mM 농도의 팔라듐 이온을 포함하는 용액으로 변경한 것을 제외하고, 상기 실시예 1과 동일하게 수행하여 팔라듐 도핑 처리된 다공성 탄소나노튜브 섬유를 제조하였다.003c#실시예 7003e# 산 처리된 탄소나노튜브 섬유 1단계 a : 직접 방사법(direct spinning)으로 제조된 다공성 탄소나노튜브를 필름 형태로 구비하고, 상기 탄소나노튜브 섬유를 95 % 농도의 황산 용액에 30 분 동안 침지시켜 산 처리를 수행한 뒤, 증류수를 이용하여 세척하고 질소 분위기에서 1 시간 동안 건조시켜 산 처리된 다공성 탄소나노튜브 섬유를 제조하였다.003c#실시예 8003e# 산 처리된 탄소나노튜브 섬유 2상기 실시예 7에서 황산 용액 대신, 60 % 농도의 질산 용액으로 변경한 것을 제외하고, 상기 실시예 7과 동일하게 수행하여 산 처리된 다공성 탄소나노튜브 섬유를 제조하였다.003c#실시예 9003e# 산 처리된 탄소나노튜브 섬유 3상기 실시예 7에서 황산 용액 대신, 황산 및 질산을 7 : 3의 체적비로 혼합한 산 용액으로 변경한 것을 제외하고, 상기 실시예 7과 동일하게 수행하여 산 처리된 다공성 탄소나노튜브 섬유를 제조하였다.003c#비교예 1003e# 금속 도핑 처리된 그래핀단계 1 : 상용화된 그라파이트를 화학적 방법으로 박리하여 그래핀 용액을 제조하고, 진공 여과기를 통해 그래핀 필름을 형성하였다. 이후 상기 그래핀을 2 mM 농도의 금 이온을 포함하는 용액에 10 분 동안 침지시켜 금 도핑 처리를 수행한 뒤, 증류수를 이용하여 세척하고 질소 분위기에서 1 시간 동안 건조시켜 금 도핑 처리된 그래핀을 제조하였다.003c#비교예 2003e# 금속 도핑 처리된 탄소나노튜브단계 1 : 상용화된 탄소나노튜브를 디메틸포름아미드(DMF) 용매에 분산시켜 탄소나노튜브 용액을 제조하고, 진공 여과기를 통해 탄소나노튜브 필름을 형성하였다. 이후 상기 탄소나노튜브를 2 mM 농도의 금 이온을 포함하는 용액에 10 분 동안 침지시켜 금 도핑 처리를 수행한 뒤, 증류수를 이용하여 세척하고 질소 분위기에서 1 시간 동안 건조시켜 금 도핑 처리된 탄소나노튜브를 제조하였다.003c#비교예 3003e# 산 처리된 그래핀단계 a : 상용화된 그라파이트를 화학적 방법으로 박리하여 그래핀 용액을 제조하고, 진공 여과기를 통해 그래핀 필름을 형성하였다. 이후 상기 그래핀을 황산 및 질산을 7 : 3의 체적비로 혼합한 산 용액에 30 분 동안 침지시켜 산 처리를 수행한 뒤, 증류수를 이용하여 세척하고 질소 분위기에서 1 시간 동안 건조시켜 산 처리된 그래핀을 제조하였다.003c#비교예 4003e# 산 처리된 탄소나노튜브단계 a : 상용화된 탄소나노튜브를 디메틸포름아미드(DMF) 용매에 분산시켜 탄소나노튜브 용액을 제조하고, 진공 여과기를 통해 탄소나노튜브 필름을 형성하였다. 이후 상기 탄소나노튜브를 황산 및 질산을 7 : 3의 체적비로 혼합한 산 용액에 30 분 동안 침지시켜 산 처리를 수행한 뒤, 증류수를 이용하여 세척하고 질소 분위기에서 1 시간 동안 건조시켜 산 처리된 탄소나노튜브를 제조하였다.003c#실시예 10 003e# 다공성 탄소나노튜브 섬유 기반 열전소재 1단계 1 : 직접 방사법(direct spinning)으로 제조된 다공성 탄소나노튜브 섬유를 필름 형태로 구비하고, 상기 탄소나노튜브 섬유를 2 mM 농도의 금 이온 용액에 10 분 동안 침지시켜 금 도핑 처리를 수행한 뒤, 증류수를 이용하여 세척하고 질소 분위기에서 1 시간 동안 건조시켰다.단계 2 : 상기 단계 1이 수행된 탄소나노튜브 섬유를 폴리(3-헥실티오펜)(P3HT) 전도성 고분자로 코팅하였다.단계 3c : 상기 단계 2가 수행된 탄소나노튜브 섬유를 1,2-디클로로벤젠(dichlorobenzene, ODCB) 유기용매로 세척한 후 120 ℃에서 10 분 동안 열처리하여 다공성 탄소나노튜브 섬유 기반 열전소재를 제조하였다.003c#실시예 11003e# 다공성 탄소나노튜브 섬유 기반 열전소재 2상기 실시예 10의 단계 2에서 전도성 고분자로 폴리아닐린(polyaniline)을 사용하고, 상기 실시예 10의 단계 3c에서 유기 용매로 m-크레졸(m-cresol)을 사용한 것을 제외하고, 상기 실시예 10과 동일하게 수행하여 다공성 탄소나노튜브 섬유 기반 열전소재를 제조하였다.003c#실시예 12003e# 다공성 탄소나노튜브 섬유 기반 열전소재 3상기 실시예 10의 단계 2에서 전도성 고분자로 폴리(3,4-에틸렌디옥시티오펜)(PEDOT)을 사용하고, 상기 실시예 10의 단계 3c에서 유기 용매로 메탄올(methanol)을 사용한 것을 제외하고, 상기 실시예 10과 동일하게 수행하여 다공성 탄소나노튜브 섬유 기반 열전소재를 제조하였다.003c#실시예 13003e# 다공성 탄소나노튜브 섬유 기반 열전소재 4상기 실시예 10의 단계 2에서 전도성 고분자로 FeCl3가 도핑된 폴리(3-헥실티오펜)(P3HT)을 사용한 것을 제외하고, 상기 실시예 10과 동일하게 수행하여 다공성 탄소나노튜브 섬유 기반 열전소재를 제조하였다.003c#실시예 14003e# 다공성 탄소나노튜브 섬유 기반 열전소재 5상기 실시예 10의 단계 2에서 전도성 고분자로 캄포설포닉 산(camphorsulfonic acid)으로 도핑된 폴리아닐린(polyaniline)을 사용하고, 상기 실시예 10의 단계 3c에서 유기 용매로 m-크레졸(m-cresol)을 사용한 것을 제외하고, 상기 실시예 10과 동일하게 수행하여 다공성 탄소나노튜브 섬유 기반 열전소재를 제조하였다.003c#실시예 15 003e# 다공성 탄소나노튜브 섬유 기반 열전소재 6단계 a : 직접 방사법(direct spinning)으로 제조된 다공성 탄소나노튜브 섬유를 필름 형태로 구비하고, 상기 탄소나노튜브 섬유를 황산 및 질산을 7 : 3의 체적비로 혼합한 산 용액에 30 분 동안 침지시켜 산 처리를 수행한 뒤, 증류수를 이용하여 세척하고 질소 분위기에서 1 시간 동안 건조시켰다.단계 b : 상기 단계 a가 수행된 탄소나노튜브 섬유를 폴리(3-헥실티오펜)(P3HT) 전도성 고분자로 코팅하였다.단계 3c : 상기 단계 b가 수행된 탄소나노튜브 섬유를 1,2-디클로로벤젠(dichlorobenzene, ODCB) 유기용매로 세척한 후 120 ℃에서 10 분 동안 열처리하여 다공성 탄소나노튜브 섬유 기반 열전소재를 제조하였다.003c#실시예 16003e# 다공성 탄소나노튜브 섬유 기반 열전소재 7상기 실시예 15의 단계 b에서 전도성 고분자로 폴리아닐린(polyaniline)을 사용하고, 상기 실시예 15의 단계 3c에서 유기 용매로 m-크레졸(m-cresol)을 사용한 것을 제외하고, 상기 실시예 15와 동일하게 수행하여 다공성 탄소나노튜브 섬유 기반 열전소재를 제조하였다.003c#실시예 17003e# 다공성 탄소나노튜브 섬유 기반 열전소재 8상기 실시예 15의 단계 b에서 전도성 고분자로 폴리(3,4-에틸렌디옥시티오펜)(PEDOT)을 사용하고, 상기 실시예 15의 단계 3c에서 유기 용매로 메탄올(methanol)을 사용한 것을 제외하고, 상기 실시예 15와 동일하게 수행하여 다공성 탄소나노튜브 섬유 기반 열전소재를 제조하였다.003c#비교예 5003e# 그래핀 기반 열전소재 1단계 1 : 상용화된 그라파이트를 화학적 방법으로 박리하여 그래핀 용액을 제조하고, 진공 여과기를 통해 그래핀 필름을 형성하였다. 이후 상기 그래핀을 2 mM 농도의 금 이온을 포함하는 용액에 10 분 동안 침지시켜 금 도핑 처리를 수행한 뒤, 증류수를 이용하여 세척하고 질소 분위기에서 1 시간 동안 건조시켰다.단계 2 : 상기 단계 1이 수행된 그래핀을 폴리아닐린(polyaniline) 전도성 고분자로 코팅하였다.단계 3c : 상기 단계 2가 수행된 그래핀을 m-크레졸(m-cresol) 유기용매로 세척한 후 120 ℃에서 10 분 동안 열처리하여 그래핀 기반 열전소재를 제조하였다.003c#비교예 6003e# 그래핀 기반 열전소재 2단계 a : 상용화된 그라파이트를 화학적 방법으로 박리하여 그래핀 용액을 제조하고, 진공 여과기를 통해 그래핀 필름을 형성하였다. 이후 상기 그래핀을 황산 및 질산을 7 : 3의 체적비로 혼합한 산 용액에 30 분 동안 침지시켜 산 처리를 수행한 뒤, 증류수를 이용하여 세척하고 질소 분위기에서 1 시간 동안 건조시켰다.단계 b : 상기 단계 a가 수행된 그래핀을 폴리아닐린(polyaniline) 전도성 고분자로 코팅하였다.단계 3c : 상기 단계 2가 수행된 그래핀을 m-크레졸(m-cresol) 유기용매로 세척한 후 120 ℃에서 10 분 동안 열처리하여 그래핀 기반 열전소재를 제조하였다.003c#비교예 7003e# 탄소나노튜브 기반 열전소재 1단계 1 : 상용화된 탄소나노튜브를 디메틸포름아미드(DMF) 용매에 분산시켜 탄소나노튜브 용액을 제조하고, 진공 여과기를 통해 탄소나노튜브 필름을 형성하였다. 이후 상기 탄소나노튜브를 2 mM 농도의 금 이온을 포함하는 용액에 10 분 동안 침지시켜 금 도핑 처리를 수행한 뒤, 증류수를 이용하여 세척하고 질소 분위기에서 1 시간 동안 건조시켰다.단계 2 :상기 단계 1이 수행된 탄소나노튜브를 폴리아닐린(polyaniline) 전도성 고분자로 코팅하였다.단계 3c : 상기 단계 2가 수행된 탄소나노튜브를 m-크레졸(m-cresol) 유기용매로 세척한 후 120 ℃에서 10 분 동안 열처리하여 탄소나노튜브 기반 열전소재를 제조하였다.003c#비교예 8003e# 탄소나노튜브 기반 열전소재 2 단계 a : 상용화된 탄소나노튜브를 디메틸포름아미드(DMF) 용매에 분산시켜 탄소나노튜브 용액을 제조하고, 진공 여과기를 통해 탄소나노튜브 필름을 형성하였다. 이후 상기 탄소나노튜브를 황산 및 질산을 7 : 3의 체적비로 혼합한 산 용액에 30 분 동안 침지시켜 산 처리를 수행한 뒤, 증류수를 이용하여 세척하고 질소 분위기에서 1 시간 동안 건조시켰다.단계 b : 상기 단계 1이 수행된 탄소나노튜브를 폴리아닐린(polyaniline) 전도성 고분자로 코팅하였다.단계 3c : 상기 단계 2가 수행된 탄소나노튜브를 m-크레졸(m-cresol) 유기용매로 세척한 후 120 ℃에서 10 분 동안 열처리하여 탄소나노튜브 기반 열전소재를 제조하였다.003c#비교예 9003e# 탄소나노튜브 섬유 소재직접 방사법(direct spinning)으로 제조된 다공성 탄소나노튜브 섬유를 필름 형태로 구비하였다.003c#비교예 10003e# 그래핀 소재상용화된 그라파이트를 화학적 방법으로 박리하여 그래핀 용액을 제조하고, 진공 여과기를 통해 그래핀 필름을 형성하였다.003c#비교예 11003e# 탄소나노튜브 소재상용화된 탄소나노튜브를 디메틸포름아미드(DMF) 용매에 분산시켜 탄소나노튜브 용액을 제조하고, 진공 여과기를 통해 탄소나노튜브 필름을 형성하였다.003c#실험예 1003e# 금속 도핑 처리 또는 산 처리된 탄소 소재 비교 분석본 발명에 따른 열전소재 제조방법의 단계 1 또는 단계 a에서, 금속 도핑 처리 또는 산 처리에 따른 전기전도도 향상을 확인하기 위하여, 상기 실시예 1 내지 실시예 9, 비교예 1 내지 비교예 4 및 비교예 9 내지 비교예 11을 통해 제조된 탄소 소재들의 전기전도도를 4-point probe 방법을 통해 측정하였고, scanning laser heating analyzer(Ulvac-Riko, Inc., Laser PIT)를 사용하여 열전도도를 측정하였고, 상기 탄소 소재로 열전소자를 제조(도 1에 도시한 바와 같이, 탄소 소재를 일정한 폭과 넓이로 패탄화한 후, 상기 탄소 소재의 상부에 실버 페이스트를 도포하여 전극을 적층한 열전소자)하여 제백계수를 측정하였고, 측정된 전기전도도 및 제백계수로부터 열전성능을 평가하였으며, 이를 표 1에 나타내었다.표 1에 나타낸 바와 같이, 비교예 9에서 제조된 탄소나노튜브 섬유의 제벡계수는 기존 열전소재로 사용되는 탄소소재인 비교예 10 및 비교예 11에서 제조된 그래핀과 탄소나노튜브에 비해 약 10배정도 높은 값을 나타내며, 우수한 전기전도도 및 열전성능을 나타낸 것을 확인하였다.또한, 실시예 1 내지 실시예 9에서 제조된 탄소나노튜브 섬유는 비교예 1에 비해 전기전도도는 대략 5배, 그리고 열전성능은 대략 2배 향상되었다. 이는 비교예 10 및 비교예 11에서 제조된 그래핀, 탄소나노튜브와, 이를 금속 도핑 처리 또는 산 처리한 비교예 1 내지 비교예 4의 결과와 비교하였을 때, 탄소나노튜브 섬유는 금속 도핑 처리 및 산 처리를 통해 100배 이상의 매우 우수한 열전성능의 향상을 나타낼 수 있는 것을 확인하였다. 따라서 다공성 탄소나노튜브 섬유 자체의 우수성뿐만 아니라, 본 발명에 따른 금속 도핑 처리 또는 산 처리가 탄소나노튜브 섬유의 전기전도도 및 열전성능의 향상에 큰 영향을 준 것을 확인하였다.즉, 실시예 2와 같이 금 도핑 처리를 위한 금 이온을 포함하는 용액의 금 이온 농도가 2 mM일 때  5134 S/cm의 전기전도도와 3548 μW/mK2의 열전성능 값을 나타내는 것을 확인하였고, 실시예 9와 같이 황산 및 질산을 7 : 3의 체적비로 혼합한 산으로 처리하였을 때 5120 S/cm의 전기전도도와 3322 μW/mK2의 열전성능 값을 나타내는 것을 확인하였다.원 소재단계 1 또는 단계 a전기전도도(S/cm)제벡계수(μV/K)열전성능(μW/mK2)열전도도(W/mK)열전성능지수(ZT)비교예 9CNT fiber-1090117.7215105.680.079비교예 10graphene-70110.037.050.920.0023비교예 11CNT-83115.1219.000.820.0069실시예 1CNT fiber금 도핑(1 mM)350095.4131867.070.135실시예 2CNT fiber금 도핑(2 mM)513483.1435487.090.150실시예 3CNT fiber금 도핑(5 mM)527078.832727.300.134실시예 4CNT fiber금 도핑(10 mM)555669.426757.120.112실시예 5CNT fiber은 도핑(2 mM)532486.8931477.130.132실시예 6CNT fiber팔라듐 도핑(2 mM)534687.5632157.200.133실시예 7CNT fiber황산(95%)490479.3230857.50.123실시예 8CNT fiber질산(60%)503080.4632567.610.128실시예 9CNT fiber혼합산*512080.5633227.650.130비교예 1graphene금 도핑(2 mM)9129.117.570.910.0024비교예 2CNT금 도핑(2 mM)107214.4222.290.860.0077비교예 3graphene혼합산*9089.157.440.950.0024비교예 4CNT혼합산*102114.5621.640.850.0076(혼합산* : 황산 및 질산을 7 : 3의 체적비로 혼합한 산)003c#실험예 2003e# 최종 처리된 열전소재 비교 분석 본 발명에 따른 열전소재의 열전 특성을 확인하기 위하여, 상기 실시예 11 내지 실시예 17, 비교예 5 내지 비교예 8을 통해 제조된 열전소재들의 전기전도도를 4-point probe 방법을 통해 측정하였고, scanning laser heating analyzer(Ulvac-Riko, Inc., Laser PIT)를 사용하여 열전도도를 측정하였고, 상기 탄소 소재로 열전소자를 제조(도 1에 도시한 바와 같이, 탄소 소재를 일정한 폭과 넓이로 패탄화한 후, 상기 탄소 소재의 상부에 실버 페이스트를 도포하여 전극을 적층한 열전소자)하여 제백계수를 측정하였고, 측정된 전기전도도 및 제백계수로부터 열전성능을 평가하였으며, 이를 표 3에 나타내었다.표 3에 나타낸 바와 같이, 실시예 10 내지 실시예 12에서 제조된 열전소재는 본 발명에 따른 열전소재 제조방법의 단계 1만 수행된 탄소나노튜브 섬유인 실시예 2에 비해 전도성 고분자 층에 의한 energy filtering 및 포논 산란 효과로 인하여 실시예 2보다 제벡계수가 증가하였으며, 전기전도도는 소폭 감소하고, 열전도도는 최대 4 W/mK 정도 감소되었다. 2 mM 농도의 금 이온을 포함하는 용액으로 금 도핑 처리되고, 폴리아닐린이 코팅된 탄소나노튜브 섬유 기반 열전소재인 실시예 11의 성능지수(ZT)는 실시예 중 높은 수치인 0.209를 나타낸 것을 확인하였다.실시예 15 내지 실시예 17에서 제조된 열전소재는 본 발명에 따른 열전소재 제조방법의 단계 a만 수행된 탄소나노튜브 섬유인 실시예 9에 비해 전도성 고분자 층에 의한 energy filtering 효과로 인해 제벡계수가 증가하였으나, 전기전도도는 감소되었다. 이는 전도성 고분자의 코팅 처리에 의해 탄소나노튜브 섬유와 섬유 사이의 전하이동이 제한되었기 때문으로 판단된다. 반면 열전도도는 탄소나노튜브 섬유 표면에 고분자 코팅으로 인한 포논 산란(phonon scattering)효과에 의해, 황산 및 질산을 7 : 3의 체적비로 혼합한 산으로 처리되고 폴리아닐린 고분자가 코팅된 탄소나노튜브 섬유 기반 열전소재인 실시예 16은 실시예 9에서 제조한 탄소나노튜브 섬유보다 대략 3 W/mK 감소하여, 오히려 열전성능지수(ZT)가 0.05 증가한 것을 확인하였다.실시예 11 내지 실시예 17과 비교예 5 내지 비교예 8에 의해 제조된 열전소재의 열전특성을 비교하였을 때, 탄소나노튜브 섬유의 사용 시 기존 상용화된 그래핀 및 탄소나노튜브를 사용하였을 때보다 매우 우수한 열전 특성의 향상을 보여주며, 높은 열전성능지수를 나타내는 것을 확인하였다.또한, 본 발명에 따른 열전소재는 적절한 농도의 산 처리 또는 도핑 처리 및 전도성 고분자 코팅을 통해, 원 소재인 탄소나노튜브 섬유보다 열전특성이 현저히 향상된 효과가 있는 것을 확인하였다.원 소재단계 1 또는 단계 a단계 2 또는 단계 b단계 3c실시예 10CNT fiber금 도핑(2 mM)P3HTODCB실시예 11CNT fiber금 도핑(2 mM)PANim-cresol실시예 12CNT fiber금 도핑(2 mM)PEDOTmethanol실시예 13CNT fiber금 도핑(2 mM)FeCl3 도핑된 P3HTODCB실시예 14CNT fiber금 도핑(2 mM)CSA 도핑된 PANim-cresol실시예 15CNT fiber혼합산*P3HTODCB실시예 16CNT fiber혼합산*PANim-cresol실시예 17CNT fiber혼합산*PEDOTmethanol비교예 5graphene금 도핑(2 mM)PANim-cresol비교예 6graphene혼합산*PANim-cresol비교예 7CNT금 도핑(2 mM)PANim-cresol비교예 8CNT혼합산*PANim-cresol(혼합산* : 황산 및 질산을 7 : 3의 체적비로 혼합한 산)전기 전도도(S/cm)제벡계수(μV/K)열전성능(μW/mK2)열전도도(W/mK)열전성능지수(ZT)실시예 101100139.7421473.950.163실시예 111106150.8624543.610.209실시예 121300135.2323774.010.177실시예 131372757715.120.045실시예 14176011824506.420.114실시예 151005138.7419343.820.151실시예 161009148.8622353.90.171실시예 171011138.2319314.010.144비교예 582915.9221.010.80.0078비교예 675012.0210.840.860.0038비교예 783416.1221.670.790.0082비교예 876312.3211.580.840.0041본 발명은 상술한 실시 형태에 의해 한정되는 것이 아니며 첨부된 청구범위에 의해 한정하고자 한다. 따라서, 청구범위에 기재된 본 발명의 기술적 사상을 벗어나지 않는 범위 내에서 당 기술분야의 통상의 지식을 가진 자에 의해 다양한 형태의 치환, 변형 및 변경이 가능할 것이며, 이 또한 본 발명의 범위에 속한다고 할 것이다.